(57)【要約】【課題】エチレン−酢酸ビニル共重合体を材料として使用していながらも成形性に優れる樹脂組成物とその製造方法及び当該樹脂組成物を用いたハンドレールとその製造方法を提供する。【解決手段】ハンドレール１０は、シランをグラフト重合させたエチレン−酢酸ビニル共重合体（シラングラフトＥＶＡ）を含有する架橋樹脂組成物を含有し、前記シラングラフトＥＶＡは、エチレン−酢酸ビニル共重合体部分中の酢酸ビニル含量が４質量％以上２８質量％以下である樹脂組成物からなる芯材層２を備えたことを特徴とする。【選択図】図１
2018062549.tif 000002
【特許請求の範囲】
【請求項１】
シランをグラフト重合させたエチレン−酢酸ビニル共重合体（シラングラフトＥＶＡ）を含有する架橋樹脂組成物を含有し、
前記シラングラフトＥＶＡは、エチレン−酢酸ビニル共重合体部分中の酢酸ビニル含量が４質量％以上２８質量％以下であることを特徴とする樹脂組成物。
【請求項２】
前記架橋樹脂組成物は、塩化ビニルをグラフト重合させたエチレン−酢酸ビニル共重合体（塩化ビニルグラフトＥＶＡ）を含有することを特徴とする請求項１に記載の樹脂組成物。
【請求項３】
非架橋のエチレン−酢酸ビニル共重合体（非架橋ＥＶＡ）を含有することを特徴とする請求項１又は請求項２に記載の樹脂組成物。
【請求項４】
前記架橋樹脂組成物を５〜６０質量％、前記非架橋ＥＶＡを４０〜９５質量％含有することを特徴とする請求項３に記載の樹脂組成物。
【請求項５】
熱可塑性ポリウレタンエラストマーを含有することを特徴とする請求項１〜４のいずれか１項に記載の樹脂組成物。
【請求項６】
前記架橋樹脂組成物を５〜６０質量％、前記非架橋ＥＶＡを１０〜８５質量％、前記熱可塑性ポリウレタンエラストマーを１０〜３０質量％含有することを特徴とする請求項５に記載の樹脂組成物。
【請求項７】
前記シラングラフトＥＶＡは、エチレン−酢酸ビニル共重合体部分中の酢酸ビニル含量が１０質量％以上２５質量％以下であることを特徴とする請求項１〜６のいずれか１項に記載の樹脂組成物。
【請求項８】
シランをグラフト重合させたエチレン−酢酸ビニル共重合体（シラングラフトＥＶＡ）を含有する架橋樹脂組成物を含有する樹脂組成物の製造方法であって、
エチレン−酢酸ビニル共重合体１００質量部に対してシランカップリング剤を０．５〜５質量部添加して前記シラングラフトＥＶＡを得る工程を有し、
前記シラングラフトＥＶＡは、エチレン−酢酸ビニル共重合体部分中の酢酸ビニル含量が４質量％以上２８質量％以下である樹脂組成物の製造方法。
【請求項９】
樹脂組成物からなる芯材層を備え、
前記樹脂組成物は、シランをグラフト重合させたエチレン−酢酸ビニル共重合体（シラングラフトＥＶＡ）を含有する架橋樹脂組成物を含有し、
前記シラングラフトＥＶＡは、エチレン−酢酸ビニル共重合体部分中の酢酸ビニル含量が４質量％以上２８質量％以下であることを特徴とするハンドレール。
【請求項１０】
長手方向に延びる抗張体と、長手方向に延びる布地層とを備え、
前記芯材層は、前記抗張体及び前記布地層への接着力が前記樹脂組成物よりも強い樹脂組成物からなる接着層を介して前記抗張体及び前記布地層と一体化されていることを特徴とする請求項９に記載のハンドレール。
【請求項１１】
前記接着層を構成する前記樹脂組成物は、熱可塑性ポリウレタンエラストマーを７０〜９３質量％、前記架橋樹脂組成物を２〜１０質量％、前記熱可塑性ポリウレタンエラストマーと前記架橋樹脂組成物を混ざりやすくする相溶化剤を５〜２０質量％含有することを特徴とする請求項１０に記載のハンドレール。
【請求項１２】
エチレン−酢酸ビニル共重合体１００質量部に対してシランカップリング剤を０．５〜５質量部添加してシランをグラフト重合させたエチレン−酢酸ビニル共重合体（シラングラフトＥＶＡ）を得る工程と、
前記シラングラフトＥＶＡを含有する架橋樹脂組成物を含有する樹脂組成物からなる芯材層を形成する工程とを有し、
前記シラングラフトＥＶＡは、エチレン−酢酸ビニル共重合体部分中の酢酸ビニル含量が４質量％以上２８質量％以下であることを特徴とするハンドレールの製造方法。
【発明の詳細な説明】
【技術分野】
【０００１】
本発明は、樹脂組成物とその製造方法及び当該樹脂組成物を用いたハンドレールとその製造方法に関する。
【背景技術】
【０００２】
エスカレータ、動く歩道、及びこれらに類似した輸送装置のためのハンドレールの芯材層の材料として、ゴム材料等が使用されている（例えば、特許文献１参照）。
【０００３】
一方、特許文献２には、エチレン−酢酸ビニル共重合体（ＥＶＡ）を芯材層の材料として使用したハンドレールが開示されている。具体的には、結合酢酸ビニル分２５重量％以上のエチレン−酢酸ビニル共重合体１００重量部と所定の充填剤５０重量部と適量の有機過酸化物との組成物から構成され分子間架橋された断面三日月型の主体を備えた移動用手摺が開示されている。
【０００４】
従来のハンドレールの芯材層に用いられるゴム（例えばクロロスルフォン化ポリエチレン）と比較して、ＥＶＡは比重が軽いため、ハンドレールの重量を低く抑えられるので、エスカレータ等の駆動装置の消費電力を低減することができる点でメリットがある。
【先行技術文献】
【特許文献】
【０００５】
【特許文献１】特開２００２−２５５４７０号公報
【特許文献２】特公昭４７−４８１４６号公報
【発明の概要】
【発明が解決しようとする課題】
【０００６】
しかし、特許文献２に記載の組成物では、押出し後のプレス成形時に架橋させる必要があるため、成形性の点で問題がある。例えば、プレス成形時の架橋温度を１６０℃と設定した場合、プレス端部（長手方向の端部）の材料の温度は１００℃程度となるが、ＥＶＡは元々の粘度が低く、特許文献２のように有機過酸化物を用いて架橋した場合には、プレス端部（１００℃程度）ではほとんど反応が進まず、架橋が不十分なプレス端部で材料のだれが発生してしまい、成形が困難である。
【０００７】
そこで、本発明の目的は、エチレン−酢酸ビニル共重合体を材料として使用していながらも成形性に優れる樹脂組成物とその製造方法及び当該樹脂組成物を用いたハンドレールとその製造方法を提供することにある。
【課題を解決するための手段】
【０００８】
本発明は、上記目的を達成するために、下記の樹脂組成物とその製造方法及びハンドレールとその製造方法を提供する。
【０００９】
［１］シランをグラフト重合させたエチレン−酢酸ビニル共重合体（シラングラフトＥＶＡ）を含有する架橋樹脂組成物を含有し、前記シラングラフトＥＶＡは、エチレン−酢酸ビニル共重合体部分中の酢酸ビニル含量が４質量％以上２８質量％以下であることを特徴とする樹脂組成物。
［２］前記架橋樹脂組成物は、塩化ビニルをグラフト重合させたエチレン−酢酸ビニル共重合体（塩化ビニルグラフトＥＶＡ）を含有することを特徴とする前記［１］に記載の樹脂組成物。
［３］非架橋のエチレン−酢酸ビニル共重合体（非架橋ＥＶＡ）を含有することを特徴とする前記［１］又は［２］に記載の樹脂組成物。
［４］前記架橋樹脂組成物を５〜６０質量％、前記非架橋ＥＶＡを４０〜９５質量％含有することを特徴とする前記［３］に記載の樹脂組成物。
［５］熱可塑性ポリウレタンエラストマーを含有することを特徴とする前記［１］〜［４］のいずれか１つに記載の樹脂組成物。
［６］前記架橋樹脂組成物を５〜６０質量％、前記非架橋ＥＶＡを１０〜８５質量％、前記熱可塑性ポリウレタンエラストマーを１０〜３０質量％含有することを特徴とする前記［５］に記載の樹脂組成物。
［７］前記シラングラフトＥＶＡは、エチレン−酢酸ビニル共重合体部分中の酢酸ビニル含量が１０質量％以上２５質量％以下であることを特徴とする前記［１］〜［６］のいずれか１つに記載の樹脂組成物。
［８］シランをグラフト重合させたエチレン−酢酸ビニル共重合体（シラングラフトＥＶＡ）を含有する架橋樹脂組成物を含有する樹脂組成物の製造方法であって、エチレン−酢酸ビニル共重合体１００質量部に対してシランカップリング剤を０．５〜５質量部添加して前記シラングラフトＥＶＡを得る工程を有し、前記シラングラフトＥＶＡは、エチレン−酢酸ビニル共重合体部分中の酢酸ビニル含量が４質量％以上２８質量％以下である樹脂組成物の製造方法。
［９］樹脂組成物からなる芯材層を備え、前記樹脂組成物は、シランをグラフト重合させたエチレン−酢酸ビニル共重合体（シラングラフトＥＶＡ）を含有する架橋樹脂組成物を含有し、前記シラングラフトＥＶＡは、エチレン−酢酸ビニル共重合体部分中の酢酸ビニル含量が４質量％以上２８質量％以下であることを特徴とするハンドレール。
［１０］長手方向に延びる抗張体と、長手方向に延びる布地層とを備え、前記芯材層は、前記抗張体及び前記布地層への接着力が前記樹脂組成物よりも強い樹脂組成物からなる接着層を介して前記抗張体及び前記布地層と一体化されていることを特徴とする前記［９］に記載のハンドレール。
［１１］前記接着層を構成する前記樹脂組成物は、熱可塑性ポリウレタンエラストマーを７０〜９３質量％、前記架橋樹脂組成物を２〜１０質量％、前記熱可塑性ポリウレタンエラストマーと前記架橋樹脂組成物を混ざりやすくする相溶化剤を５〜２０質量％含有することを特徴とする前記［１０］に記載のハンドレール。
［１２］エチレン−酢酸ビニル共重合体１００質量部に対してシランカップリング剤を０．５〜５質量部添加してシランをグラフト重合させたエチレン−酢酸ビニル共重合体（シラングラフトＥＶＡ）を得る工程と、前記シラングラフトＥＶＡを含有する架橋樹脂組成物を含有する樹脂組成物からなる芯材層を形成する工程とを有し、前記シラングラフトＥＶＡは、エチレン−酢酸ビニル共重合体部分中の酢酸ビニル含量が４質量％以上２８質量％以下であることを特徴とするハンドレールの製造方法。
【発明の効果】
【００１０】
本発明によれば、エチレン−酢酸ビニル共重合体を材料として使用していながらも成形性に優れる樹脂組成物とその製造方法及び当該樹脂組成物を用いたハンドレールとその製造方法を提供することができる。
【図面の簡単な説明】
【００１１】
【図１】本発明の第１の実施の形態に係るハンドレールを示す横断面図である。
【図２】本発明の第２の実施の形態に係るハンドレールを示す横断面図である。
【図３】ハンドレールの開口力を測定する方法を説明するための概略図である。
【図４】本発明の第２の実施の形態に係るハンドレールの変形例を示す横断面図（端部のみ図示）である。
【図５】本発明の第２の実施の形態に係るハンドレールの変形例を示す横断面図である。
【発明を実施するための形態】
【００１２】
〔樹脂組成物〕
本発明の実施の形態に係る樹脂組成物は、シランをグラフト重合させたエチレン−酢酸ビニル共重合体（以下、シラングラフトＥＶＡという）を含有する架橋樹脂組成物を含有し、前記シラングラフトＥＶＡは、エチレン−酢酸ビニル共重合体（以下、ＥＶＡという）部分中の酢酸ビニル含量（以下、ＶＡ含量という）が４質量％以上２８質量％以下であることを特徴とする。本発明の実施の形態に係る樹脂組成物は、上記架橋樹脂組成物のみからなるものであってもよいが、後述する非架橋のエチレン−酢酸ビニル共重合体（以下、非架橋ＥＶＡという）等を含有するものであってもよい。以下、本実施の形態について詳細に説明する。
【００１３】
（架橋樹脂組成物）
本発明の実施の形態における架橋樹脂組成物は、シラングラフトＥＶＡを含有し、好ましくは、更に塩化ビニルをグラフト重合させたエチレン−酢酸ビニル共重合体（以下、塩化ビニルグラフトＥＶＡという）を含有する。
【００１４】
（１）シラングラフトＥＶＡ
シラングラフトＥＶＡは、ＥＶＡ部分中のＶＡ含量が４質量％以上２８質量％以下である。すなわち、当該シラングラフトＥＶＡを得るために材料として用いるＥＶＡのＶＡ含量が４質量％以上２８質量％以下である。上記ＶＡ含量は、好ましくは５質量％以上２５質量％以下であり、より好ましくは６質量％以上２３質量％以下であり、更に好ましくは１０質量％以上２２質量％以下であり、最も好ましくは１５質量％以上２０質量％以下である。ＶＡ含量を４質量％以上とすることにより、ハンドレールに必要な硬度、弾性を得ることができる。また、ＶＡ含量を２８質量％以下とすることにより、ビカット軟化点を６０℃以上とすることができる。
【００１５】
シラングラフトＥＶＡを得るために材料として用いるＥＶＡの硬度は、ショアＡスケールで８６〜９６であることが好ましい。当該シラングラフトＥＶＡを含有する架橋樹脂組成物を含有する樹脂組成物の硬度は、ショアＡスケールで８６〜９４であることが好ましい。これにより、ハンドレール駆動用のローラによるハンドレールへの圧痕を少なくすることができる。
【００１６】
（２）塩化ビニルグラフトＥＶＡ
本発明の実施の形態に係る架橋樹脂組成物は、上記シラングラフトＥＶＡのほか、塩化ビニルグラフトＥＶＡを含有することが好ましい。塩化ビニルグラフトＥＶＡを含有させることにより、１５ＭＰａ以上の引張強度と４００％以上の引張伸びが得られる。また、シラングラフトＥＶＡと後述する熱可塑性ポリウレタンエラストマーとの相溶性を良くし、外観荒れや伸びを改善することができる。本実施の形態において、シラングラフトＥＶＡのＶＡ含量が低い場合に、シラングラフトＥＶＡの熱可塑性ポリウレタンエラストマーに対する相溶性が悪くなる傾向にあるので、このような場合に特に効果がある。
【００１７】
塩化ビニルグラフトＥＶＡは、ＥＶＡ部分中のＶＡ含量が５質量％以上４５質量％以下であることが好ましい。すなわち、塩化ビニルグラフトＥＶＡを得るために材料として用いるＥＶＡのＶＡ含量が５質量％以上４５質量％以下であることが好ましい。上記ＶＡ含量は、より好ましくは１５質量％以上２８質量％以下である。
【００１８】
塩化ビニルのグラフト率は、特に限定されるものではないが、好ましくは４０〜９５％である。
【００１９】
（３）製造方法
本発明の実施の形態において使用される架橋樹脂組成物は、例えば、以下のようにして製造することができる。
【００２０】
上記シラングラフトＥＶＡは、ＥＶＡ１００質量部に対してシランカップリング剤を０．５〜５質量部添加してシランをＥＶＡにグラフト重合させて得ることが好ましい。シランカップリング剤の添加量は、より好ましくはＥＶＡ１００質量部に対して１．０〜３．０質量部であり、更に好ましくは１．５〜２．５質量部である。
【００２１】
シランカップリング剤は、特に限定されるものではないが、ビニルシラン、メタクリルシラン、アクリルシランが好適である。ビニルシランとしては、ビニルトリメトキシシラン、ビニルトリエトキシシラン、メタクリルシランとしては、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、アクリルシランとしては、３−アクリロキシプロピルトリメトキシシラン等が挙げられる。
【００２２】
上記グラフト重合（シラン架橋）においては、ＥＶＡ１００質量部に対して架橋剤としてシラングラフト用過酸化物を０．０１〜０．５質量部程度添加することが好ましい。過酸化物としては、ジアルキルパーオキサイドが好ましく、例えば、ジ（２−ｔ−ブチルパーオキシプロピル）ベンゼン、ジクミルパーオキサイド（ＤＣＰ）、２，５−ジメチル−２，５ジ（ブチルパーオキシ）ヘキサン、ｔ−ブチルクミルパーオキサイド、ジ−ｔ−ヘキシルパーオキサイド、ジ−ｔ−ヘブチルパーオキサイド、２，５−ジメチル−２，５−ジ（ｔ−ブチルパーオキシ）ヘキシン−３が挙げられる。
【００２３】
また、上記グラフト重合（シラン架橋）においては、ＥＶＡ１００質量部に対して架橋触媒としてシラノール縮合触媒を少量（例えば、０．０３〜０．２質量部程度）添加することが好ましい。シラノール縮合触媒としては、有機錫系触媒が好適である。有機錫系触媒としては、ジオクチル錫ジラウレート、ジオクチル錫マレートポリマー、ジブチル錫ジラウレート、ジブチル錫ジステアレート、ジブチル錫マレートポリマー等が挙げられる。有機錫系触媒の添加は、塩化ビニルグラフトＥＶＡを添加した後が好ましいが、塩化ビニルグラフトＥＶＡと一緒に添加してもよい。
【００２４】
ＥＶＡには、上記配合剤のほか、安定剤、老化防止剤、可塑剤、滑剤、充填剤、難燃剤、着色剤等の一般的な各種配合剤を添加してよい。各配合剤の添加は、架橋触媒を添加する工程の後に行なわれることが好ましい。
【００２５】
また、塩化ビニルグラフトＥＶＡの添加のタイミングは特に限定されるものではないが、ＥＶＡに対するシラングラフト反応が終了した後に添加することが好ましい。架橋樹脂組成物の製造に際し、上記グラフト重合（シラン架橋）前のＥＶＡ１００質量部に対して前述の塩化ビニルグラフトＥＶＡを１０〜７０質量部添加することが好ましい。塩化ビニルグラフトＥＶＡの添加量は、より好ましくはＥＶＡ１００質量部に対して２０〜５０質量部である。
【００２６】
シラングラフト反応は、例えば、２軸混練押出機内で行われ、押出機の途中から塩化ビニルグラフトＥＶＡ、架橋触媒等の残りの材料を加え、シラン縮合反応が促進、完了することにより、上記架橋樹脂組成物を得ることができる。
【００２７】
（非架橋ＥＶＡ）
本発明の実施の形態に係る樹脂組成物は、上記架橋樹脂組成物のほか、更に非架橋ＥＶＡを含有することが好ましい。非架橋ＥＶＡを含有することにより、材料コストの低減、加工性の向上、押出性の向上（数日連日押出が可能となり量産性が向上する）の効果が得られる。なお、ここで、加工性とは、例えば２本のハンドレール端末間の接続性のことである。
【００２８】
非架橋ＥＶＡは、ＶＡ含量が４質量％以上２８質量％以下であることが好ましく、より好ましくは１０質量％以上２５質量％以下である。
【００２９】
本発明の実施の形態に係る樹脂組成物は、上記架橋樹脂組成物を５〜６０質量％、上記非架橋ＥＶＡを４０〜９５質量％含有することが好ましい。より好ましくは、上記架橋樹脂組成物を１０〜５０質量％、上記非架橋ＥＶＡを５０〜９０質量％含有する。
【００３０】
架橋樹脂組成物と非架橋ＥＶＡを含有（必要に応じて次に述べる熱可塑性ポリウレタンエラストマーも含有）する材料組成物は、加圧型ニーダー、バンバリーミキサー、ミキシングロールなどの混練機による混練や、二軸混練押出機などの押出機内混練で均一に混合されることにより、本発明の実施の形態に係る樹脂組成物を得ることができる。また、ハンドレール成形時にドライブレンドにて混合形成しても良い。
【００３１】
（熱可塑性ポリウレタンエラストマー）
本発明の実施の形態に係る樹脂組成物は、上記架橋樹脂組成物のほか、更に熱可塑性ポリウレタンエラストマーを含有することが好ましい。熱可塑性ポリウレタンエラストマーを含有することにより、ハンドレール等の製造に際し、隣接する材料との接着性を向上させることができる。また、最外層の材料として使用した場合に製品表面の艶を向上させることができる。
【００３２】
本発明の実施の形態に係る樹脂組成物は、上記架橋樹脂組成物を５〜６０質量％、上記非架橋ＥＶＡを１０〜８５質量％、上記熱可塑性ポリウレタンエラストマーを１０〜３０質量％含有することが好ましい。より好ましくは、上記架橋樹脂組成物を３０〜５０質量％、上記非架橋ＥＶＡを２５〜５５質量％、上記熱可塑性ポリウレタンエラストマーを１５〜２５質量％含有する。
【００３３】
（用途）
本発明の実施の形態に係る樹脂組成物の用途としては、特に限定されるものではないが、エスカレータ、動く歩道、及びこれらに類似した輸送装置のためのハンドレールの芯材層や化粧層（表面層）の材料として特に適している。
【００３４】
〔ハンドレール〕
本発明の実施の形態に係るハンドレールは、本発明の実施の形態に係る上記樹脂組成物からなる芯材層を備えたことを特徴とする。
【００３５】
（第１の実施の形態）
図１は、本発明の第１の実施の形態に係るハンドレールを示す横断面図である。
本発明の第１の実施の形態に係るハンドレール１０は、全体としてＣ字状の横断面形状を有し、ハンドレール１０の長手方向に連続的に設けられた抗張体１と、抗張体１の周りを覆い横断面形状がＣ字状に形成された、本発明の実施の形態に係る上記樹脂組成物からなる芯材層２と、芯材層２のＣ字状の外面を覆って横断面形状がＣ字状に形成された化粧層３と、芯材層２のＣ字状の内面に内張りされた布地層４とを備える。
【００３６】
（抗張体１）
抗張体１は、ハンドレール１０の強度を確保するための機能を有するものであり、公知のスチールコード、ナイロン芯入りスチールコード、高強度のアラミド繊維などから構成され得る。本実施形態では、抗張体１としてスチールコード１８本を採用している。抗張体１は、棒状のものに限らず、板状（テープ状）のものであってもよい。
【００３７】
（芯材層２）
芯材層２は、抗張体１を外部応力から保護することを主目的とするものであり、本発明の実施の形態に係る上記樹脂組成物からなる。本実施形態では、横断面形状をＣ字状としたが、当該形状に限られない。
【００３８】
（化粧層３）
化粧層３は、ハンドレール１０の最外層に設けられ、良好な外観を主目的とするものである。化粧層３の材料としては、特に限定されず、種々の熱可塑性エラストマーを使用できるが、本発明の実施の形態に係る上記樹脂組成物を使用することが好ましい。化粧層３は、芯材層２と同じ硬度とすることが好ましい。硬度は、例えば、ショアＡスケールで８６〜９４が好ましい。本実施形態では、横断面形状をＣ字状としたが、当該形状に限られない。
【００３９】
（布地層４）
布地層４は、ハンドレール１０が設置されるガイドレールとの摩擦抵抗を低減することやハンドレール１０の強度を補強することを主目的とするものである。布地層４は、綿などの天然繊維、ナイロンやポリエステル（例えばポリエチレンテレフタレート）などの化学繊維、これらの混紡などの材料からなる。織り方としては、ハンドレールの使用状況により、平織り、綾織り、繻子織り等から選択する。布地層４として、帆布を使用することが好ましい。
【００４０】
本実施の形態は、種々の変形が可能であり、例えば、化粧層を別途設けずに芯材層に化粧層としての役目も持たせたものとしてもよいし、布地層を複数層設けたものとしてもよい。
【００４１】
ハンドレール１０の製造方法としては、芯材層２又は芯材層２と化粧層３の材料として、本発明の実施の形態に係る上記樹脂組成物を使用する以外は、公知の製造方法、例えば、特開２００８−３０８２９９号公報に記載の方法で製造できる。
【００４２】
（第２の実施の形態）
図２は、本発明の第２の実施の形態に係るハンドレールを示す横断面図である。図２において図１と同じ部材には図１と同じ符号を付している。
本発明の第２の実施の形態に係るハンドレール２０は、長手方向に延びる抗張体１及び長手方向に延びる布地層４への接着力が本発明の実施の形態に係る上記樹脂組成物よりも強い樹脂組成物からなる接着層５Ａ，５Ｂを介して抗張体１及び布地層４と芯材層２が一体化されている点で第１の実施形態と異なる。これにより、使用時に材料間の剥がれが第１の実施形態よりも発生しにくいハンドレールが得られる。
【００４３】
接着層５Ａは、抗張体１の周りを覆うように設けられ、抗張体１と芯材層２とをより強固に接着している。一方、接着層５Ｂは、布地層４の内側露出面とは反対の面を覆うように設けられ、布地層４と芯材層２とをより強固に接着している。
【００４４】
接着層５Ａ，５Ｂを構成する樹脂組成物は、上記熱可塑性ポリウレタンエラストマーを７０〜９３質量％、上記架橋樹脂組成物を２〜１０質量％、及び上記熱可塑性ポリウレタンエラストマーと上記架橋樹脂組成物を混ざりやすくする相溶化剤を５〜２０質量％含有するものであることが好ましい。
【００４５】
相溶化剤としては、変性ポリオレフィン、例えばエチレン・グリシジルメタクリレートなどのエポキシ変性ポリオレフィンが好適なものとして挙げられる。
【００４６】
接着層５Ａを構成する樹脂組成物と、接着層５Ｂを構成する樹脂組成物とは、同一であっても異なっていてもよいが、同一の樹脂組成物からなることが好ましい。
【００４７】
ハンドレール２０の製造方法としては、第１の実施の形態に係るハンドレール１０の製造方法と基本的に同様であるが、接着層５Ａ、５Ｂを設ける工程を有する点で相違している。具体的には、前述の特開２００８−３０８２９９号公報の図２において、接着層５Ａを構成する樹脂組成物を押出す押出機と接着層５Ｂを構成する樹脂組成物を押出す押出機を更に設け、他の２台の押出機と同時に押出成形することで、ヘッドの中で各層を構成する樹脂組成物が、ヘッドに供給された抗張体１及び布地層４と共に一体化されることで、ハンドレール２０が得られる。
【００４８】
なお、本実施の形態においては芯材層２の材料として本発明の実施の形態に係る上記樹脂組成物を使用したものに限定しているが、長手方向に延びる抗張体１及び長手方向に延びる布地層４への接着力が「芯材層に使用されている材料（本発明の実施の形態に係る上記樹脂組成物に限られない）よりも強い樹脂組成物」からなる接着層５Ａ，５Ｂを介して抗張体１及び布地層４と芯材層２が一体化されている図２に記載の構造のハンドレール自体が従来に無いものである。これにより、接着層５Ａ，５Ｂを有さない実施形態に比べて使用時に材料間の剥がれが発生しにくいハンドレールが得られる。
【００４９】
〔本発明の実施の形態の効果〕
本発明の実施の形態によれば、予めシラン架橋されたＥＶＡ（シラングラフトＥＶＡ）が組成物に含まれているため、前述の特許文献２（特公昭４７−４８１４６号公報）に記載の組成物のように押出し後にプレス成形による架橋をする必要がないので、エチレン−酢酸ビニル共重合体を材料として使用していながらも成形性に優れる樹脂組成物とその製造方法及び当該樹脂組成物を用いたハンドレールを提供することができる。
【００５０】
また、ハンドレール用樹脂組成物には、ハンドレールをエスカレータ等の手摺り部分に設置しやすく、かつ、ハンドレールが使用時に外れにくい適度な開口力（横断面Ｃ字形状の側端部間を広げる時の力）とすることができる特性が求められている。本発明の実施の形態によれば、上記効果に加え、適度な開口力のハンドレールが得られる樹脂組成物とその製造方法及び当該樹脂組成物を用いたハンドレールを提供することができる。
【実施例】
【００５１】
以下に、本発明を実施例に基づいて更に詳しく説明するが、本発明はこれらに限定されるものではない。
【００５２】
（樹脂組成物の製造）
本発明の実施の形態に係る樹脂組成物を表１〜３に示す材料を用いて製造した。各材料の混練には、ワンダーニーダーを用いた。なお、架橋樹脂組成物（表３）の製造においては、ジブチル錫ジラウレート以外の材料を混練した後、これにジブチル錫ジラウレートを添加してグラフト重合（シラン架橋）を行なった。その樹脂組成物でストランドを作成し、ペレタイザーでカッティングしてペレットを作成した。
【００５３】
【表１】
2018062549.tif 000003
【００５４】
【表２】
2018062549.tif 000004
【００５５】
【表３】
2018062549.tif 000005
【００５６】
また、接着層用の樹脂組成物を表４に示す材料を用いて製造した。各材料の混練には、二軸押出機を用いた。
【００５７】
【表４】
2018062549.tif 000006
【００５８】
（実施例１のハンドレールの製造）
図１に示す構造のハンドレールを下記の材料を用いて製造した。
抗張体１：スチールコード１８本
芯材層２：上記表１に基づき製造した樹脂組成物
化粧層３：上記表２に基づき製造した樹脂組成物
布地層４：ポリエチレンテレフタレート製の帆布（綾織、導電糸入り）
【００５９】
（実施例２のハンドレールの製造）
図２に示す構造のハンドレールを下記の材料を用いて製造した。
抗張体１：スチールコード１８本
芯材層２：上記表１に基づき製造した樹脂組成物
化粧層３：上記表２に基づき製造した樹脂組成物
布地層４：ポリエチレンテレフタレート製の帆布（綾織、導電糸入り）
接着層５Ａ，５Ｂ：上記表４に基づき製造した樹脂組成物
【００６０】
（比較例のハンドレールの製造）
芯材層２及び化粧層３の材料として、ゴム（東ソー製、商品名：ＣＳＭ５３０）（比較例１）、ＥＶＡ（三井・デュポンポリケミカル製、商品名：エバフレックスＥＶ１７０、ＶＡ含量：３３質量％）（比較例２）を用いたハンドレールを製造した。その他の材料、製法は上記実施例１と同様である。
【００６１】
（成形性の評価）
実施例１及び２のハンドレールは、端部のだれも生じることなく、成形性に優れていた。比較例１も同様の結果であった。一方、比較例２のハンドレール（ＥＶＡを使用）は、端部のだれが発生し、成形が困難であった。
【００６２】
（開口力の測定）
図３は、ハンドレールの開口力を測定する方法を説明するための概略図である。
ロードゲージ、スケール、長さ４８ｍｍの接触部１０１を有する開口力測定器１００を図３に示すようにハンドレール１０の開口部１１に挿入し、接触部１０１をハンドレール１０の端末部１２に当て、雰囲気温度１５℃の条件下で、端末部１２間（開口部１１）の幅を図３のＹ方向に７ｍｍ広げるのに要した力（開口力）を測定した。なお、開口する速度は約３秒間である。結果を表５に示す。ハンドレール性能として望ましい開口力である１２０Ｎ以上を合格とした。
【００６３】
【表５】
2018062549.tif 000007
【００６４】
実施例１のハンドレールは、７ｍｍ広げるのに１７８Ｎであり、比較例１と同様に１２０Ｎ以上を満たし、合格であった。
【００６５】
（接着力の評価）
接着力の評価は、以下の通りにして行った。結果を表６に示す。
＜剥離力試験＞
ハンドレールから縦方向に２５ｍｍ幅の短冊状に切り出した試料を２３℃雰囲気で引張試験機で５０ｍｍ／分の速度で剥離し、芯材層と布地層との間の引き剥がし力を測定した。ハンドレール性能として望ましい引き剥がし力である９８Ｎ以上を合格とした。
＜抗張体引抜き試験＞
ハンドレールから縦方向に４０ｍｍ幅の短冊状に切り出した５０ｍｍ長さの試料から２３℃雰囲気で引張試験機で５０ｍｍ／分の速度で抗張体を引抜き、抗張体引抜力を測定した。ハンドレール性能として望ましい抗張体引抜力である９８０Ｎ以上を合格とした。
【００６６】
【表６】
2018062549.tif 000008
【００６７】
実施例１及び比較例１のハンドレールは、引き剥がし力及び抗張体引抜力ともに合格であり、接着力が強かった。
【００６８】
なお、本発明は、上記実施の形態及び実施例に限定されず種々に変形実施が可能である。例えば、第２の実施形態（図２）において、ハンドレール端部を図４に示すように、化粧層３よりも薄い化粧層３３及び芯材層２よりも厚い芯材層２２を備える構成としてもよい。第１の実施形態（図１）においても同様の変形例を採り得る。また、第２の実施形態（図２）において、図５に示すように、接着層５Ａが第２の実施形態の場合よりも幅方向に伸びている接着層５５Ａを備える構成としてもよい。
【符号の説明】
【００６９】
１：抗張体、２，２２：芯材層、３，３３：化粧層
４：布地層、５Ａ，５Ｂ，５５Ａ：接着層
１０，２０：ハンドレール、１１：開口部、１２：端末部
１００：開口力測定器、１０１：接触部
【図１】
2018062549.tif 000009
【図２】
2018062549.tif 000010
【図３】
2018062549.tif 000011
【図４】
2018062549.tif 000012
【図５】
2018062549.tif 000013